СОРБЦИОННО-БАКТЕРИЦИДНЫЙ МАТЕРИАЛ, СПОСОБ ЕГО ПОЛУЧЕНИЯ, СПОСОБ ФИЛЬТРОВАНИЯ ЖИДКИХ ИЛИ ГАЗООБРАЗНЫХ СРЕД, МЕДИЦИНСКИЙ СОРБЕНТ

1. Сорбционно-бактерицидный материал, включающий нетканый волокнистый материал и неорганический бактерицидный компонент, отличающийся тем, что он содержит нетканый полимерный волокнистый материал с закрепленными на его волокнах высокопористыми частицами гидрата оксида алюминия, при этом неорганический бактерицидный компонент сорбирован на высокопористых частицах гидрата оксида алюминия.
2. Материал по п.1, отличающийся тем, что высокопористые частицы гидрата оксида алюминия имеют, по существу, пластинообразную форму со стороной 100-200 нм и толщиной 5-8 нм.
2
3. Материал по п.1 или 2, отличающийся тем, что, по меньшей мере, часть частиц гидрата оксида алюминия сгруппирована в агломераты размером 0,2-5,0 мкм, удельной поверхностью 100-350 м/г, пористостью 50-95%.
4. Материал по п.1, отличающийся тем, что количество частиц гидрата оксида алюминия в нем составляет 15-45 мас.%.
5. Материал по п.1, отличающийся тем, что нетканый полимерный волокнистый материал образован волокнами из ацетата целлюлозы, полисульфона или другого биоинертного полимера, имеющими диаметр 0,1-10 мкм, предпочтительно 1-3 мкм.
6. Материал по п.5, отличающийся тем, что вышеупомянутый материал получен методом электроформования, мельт-блаун технологии или другими методами, позволяющими получать нетканые материалы с упомянутым диаметром волокна.
7. Материал по п.1, отличающийся тем, что содержание неорганического бактерицидного компонента в материале составляет 0,05-2,5 мг/г материала.
8. Материал по п.1 или 7, отличающийся тем, что в качестве неорганического бактерицидного компонента выбраны частицы коллоидного серебра.
9. Материал по п.8, отличающийся тем, что частицы коллоидного серебра, имеющие, по существу, сферическую или близкую к сферической форму размером от 5 до 50 нм, в основном 20-30 нм.
10. Способ получения сорбционно-бактерицидного материала, включающий обработку материала раствором неорганического бактерицидного компонента, отличающийся тем, что обрабатывают нетканый полимерный волокнистый материал, на волокнах которого закреплены высокопористые частицы гидрата оксида алюминия, при этом обработку проводят в течение времени, не превышающем 24 ч.
11. Способ получения материала по п.10, отличающийся тем, что обработку осуществляют пропиткой раствором неорганического бактерицидного компонента или разбрызгиванием последнего на материал.
12. Способ получения материала по п.11, отличающийся тем, что пропитку раствором неорганического бактерицидного компонента проводят в течение 10 мин - 24 ч, предпочтительно в течение 30-60 мин, при комнатной температуре.
13. Способ получения материала по п.11, отличающийся тем, что время обработки разбрызгиванием раствора неорганического бактерицидного компонента на материал определена способом нанесения раствора на материал, например, ручным или автоматизированным способом.
14. Способ получения материала по п.10, отличающийся тем, что обработку ведут до содержания неорганического бактерицидного компонента 0,05-2,5 мг/г материала.
15. Способ получения материала по п.10 или 14, отличающийся тем, что в качестве неорганического бактерицидного компонента выбраны частицы коллоидного серебра.
16. Способ получения материала по п.15, отличающийся тем, что раствор коллоидного серебра концентрацией от 14 до 140 мг/л получают путем восстановления нитрата серебра танином в щелочной среде.
17. Способ получения материала по п.15, отличающийся тем, что частицы коллоидного серебра, имеющие, по существу, сферическую или близкую к сферической форму размером от 5 до 50 нм, в основном 20-30 нм.
18. Способ получения материала по п.10, отличающийся тем, что обработанный сорбционно-бактерицидный материал сушат при температуре 80-100°С в течение 2-4 ч.
19. Способ получения материала по п.10, отличающийся тем, что нетканый полимерный волокнистый материал, на волокнах которого закреплены высокопористые частицы гидрата оксида алюминия получают нанесением на основу из нетканого полимерного волокнистого материала водной или водно-спиртовой суспензии из частиц материала на основе алюминия с последующим гидролизом частиц материала на основе алюминия для закрепления на волокнах основы частиц гидрата оксида алюминия.
2
20. Способ получения материала по п.10 или 19, отличающийся тем, что высокопористые частицы гидрата оксида алюминия имеют, по существу, пластинообразную форму со стороной 100-200 нм и толщиной 5-8 нм, по меньшей мере, часть частиц гидрата оксида алюминия сгруппирована в агломераты размером 0,2-5,0 мкм, удельной поверхностью 150-350 м/г, пористостью 50-95%, при этом количество частиц гидрата оксида алюминия в нетканом полимерном волокнистом материале составляет 15-45 мас.%.
21. Способ получения материала по п.10, отличающийся тем, что основа из нетканого полимерного волокнистого материала образована волокнами из ацетата целлюлозы, полисульфона или другого биоинертного полимера, имеющими диаметр 0,1-10 мкм, предпочтительно 1-3 мкм.
22. Способ получения материала по п.21, отличающийся тем, что вышеупомянутый материал получен методом электроформования, мельт-блаун технологии или другими методами, позволяющими получать нетканые материалы с упомянутым диаметром волокна.
23. Способ получения материала по п.19, отличающийся тем, что в качестве материала на основе алюминия используют материал с размером частиц менее 1 мкм.
2
24. Способ получения материала по п.19 или 23, отличающийся тем, что в качестве материала на основе алюминия используют порошок алюминия с удельной поверхностью 7-28 м/г, полученный методом электрического взрыва проволоки или другим методом, позволяющим получать порошки алюминия данного размера.
2
2
25. Способ получения материала по п.19 или 23, отличающийся тем, что в качестве материала на основе алюминия используют порошок состава алюминий-нитрид алюминия с процентным соотношением Al/AlN от 95:5 до 5:95, предпочтительно с содержанием AlN в композиции 30-70% и с удельной поверхностью не менее 7 м/г, предпочтительно 11-27 м/г, полученного методом электрического взрыва проволоки или другим методом, позволяющим получать порошки алюминия данного размера и состава.
26. Способ фильтрования жидких или газообразных сред, предусматривающий пропускание жидкой или газообразной среды через сорбционно-бактерицидный материал, выполненный по любому из пп.1-9 и полученный способом по любому из пп.10-25.
27. Способ фильтрования по п.26, где сорбционно-бактерицидный материал находится в составе фильтра.
28. Способ фильтрования по п.26, где сорбционно-бактерицидный материал удерживает электроотрицательные частицы, например, бактерии, вирусы, высокодисперсные и коллоидные частицы, гуминовые вещества, бактериальные эндотоксины, нуклеиновые кислоты, протеины, энзимы и др.
29. Способ фильтрования жидких сред по п.26, где используют 8-14 слоев сорбционно-бактерицидного материала для удержания электроотрицательных частиц, например, бактерий, вирусов, бактериальных эндотоксинов, нуклеиновых кислот, протеинов, энзимов и др.
30. Способ фильтрования жидких сред по п.26, где используют 2-4 слоя сорбционно-бактерицидного материала для удержания высокодисперсных и коллоидных частиц, гуминовых веществ.
31. Способ фильтрования жидких сред по п.26, где указанная жидкая среда представляет собой воду, водный раствор, биологическую жидкость.
32. Способ фильтрования газообразных сред по п.26, где используют 2-8 слоев сорбционно-бактерицидного материала для удержания высокодисперсных механических примесей, бактерий, вирусов.
33. Медицинский сорбент, отличающийся тем, что включает, по меньшей мере, один слой сорбционно-бактерицидного материала, выполненного по любому из пп.1-9 и изготовленного способом по любому из пп.10-25, для лечебных и/или гигиенических изделий, включая раневые повязки.